【手続補正書】
【提出日】平成19年1月26日(2007.1.26)
【手続補正１】
【補正対象書類名】特許請求の範囲
【補正対象項目名】全文
【補正方法】変更
【補正の内容】
【特許請求の範囲】
【請求項１】
励起光波長で励起光を放出するＬＥＤと、
該励起光を受け取るように位置決めされかつ該励起光波長で第１の屈折率を有する蛍燐光体材料層であって、該蛍燐光体材料は、該励起光が照射されたときに可視光波長で可視光を放出する蛍燐光体材料層と、
該蛍燐光体材料層に隣接して位置決めされた高分子干渉リフレクターと、
該蛍燐光体材料層に接触するＴＩＲ促進層であって、該ＴＩＲ促進層は、該励起光波長での該第１の屈折率よりも小さい該励起光波長での第２の屈折率を有するＴＩＲ促進層と、
を備える、ＬＥＤパッケージ。
【請求項２】
前記蛍燐光体材料層が、バインダー材料を含み、またそのバインダー材料が前記第１の屈折率を有する、請求項１に記載のＬＥＤパッケージ。
【請求項３】
前記励起光波長において、前記第１の屈折率と前記第２の屈折率との間に差異が存在し、かつ光波長が前記励起光波長から増大するにつれて該差異が減少する、請求項１に記載のＬＥＤパッケージ。
【請求項４】
前記励起光波長において、前記第１の屈折率と前記第２の屈折率との間に差異が存在し、かつ前記可視光波長において、前記第１の屈折率が前記第２の屈折率と実質的に同一である、請求項１に記載のＬＥＤパッケージ。
【請求項５】
前記高分子干渉リフレクターが、前記ＬＥＤと前記蛍燐光体材料層との間に位置決めされ、しかも励起光を透過しかつ可視光を反射する、請求項１に記載のＬＥＤパッケージ。
【請求項６】
前記蛍燐光体材料層が前記高分子干渉リフレクターと前記ＬＥＤとの間に位置決めされ、しかも前記高分子干渉リフレクターが可視光を透過しかつ励起光を反射する、請求項１に記載のＬＥＤパッケージ。
【請求項７】
前記ＴＩＲ促進層がエアギャップを備える、請求項１に記載のＬＥＤパッケージ。
【請求項８】
前記蛍燐光体材料層と前記LEDとの間または蛍燐光体材料層の上方に位置決めされたエアギャップをさらに備える、請求項１に記載のＬＥＤパッケージ。
【請求項９】
前記可視光波長での前記第１の屈折率と実質的に同一であるかまたはそれよりも大きい前記可視光波長での第３の屈折率を有する材料よりなりかつ前記蛍燐光体材料層に接触する屈折率整合層をさらに備える、請求項１に記載のＬＥＤパッケージ。
【手続補正２】
【補正対象書類名】明細書
【補正対象項目名】００３０
【補正方法】変更
【補正の内容】
【００３０】
ＰＬＥＤの効率を改善するさらに他の方法は、蛍燐光体層の下端表面上にＵＶ光の全部を方向付けるのではなく、ＬＥＤからのＵＶ光の少なくとも一部分をＬＰリフレクターにより蛍燐光体層の上端表面（目視表面）に直接反射させるように、ＬＥＤ、蛍燐光体層、およびＬＰリフレクターを構成する方法である。図９は、そのようなＰＬＥＤ８０を示している。ヒートシンク１４’は、ＬＥＤ１２および蛍燐光体層８２を略共面上に装着できるように上記の実施形態に変更が加えられている。ＳＰリフレクター８４が蛍燐光体層の下側に示されているが、多くの場合、必要ないであろう。この理由は、凹楕円面または類似の形状にエンボス加工されたＬＰリフレクター８６によりＵＶ励起光がＬＥＤから蛍燐光体層８２の上部表面（この表面はＰＬＥＤ８０の前面の方向を向く）に直接方向付けられることにある。ＬＥＤおよび蛍燐光体層は、好ましくは楕円面の焦点に配設される。蛍燐光体層により放出された可視光は、ＬＰリフレクター８６を透過してＰＬＥＤ本体の丸みを帯びた前端部により集光され、所望のパターンまたは可視光（好ましくは白色光）を形成する。
【手続補正３】
【補正対象書類名】明細書
【補正対象項目名】００７２
【補正方法】変更
【補正の内容】
【００７２】
干渉リフレクター（図示せず）は、先に記載したように、蛍燐光体材料層４２２に隣接して位置決めすることができる。上記の構成体は、光透過体４２０内に配設することができる。第１の封止材４２３は、蛍燐光体層４２２とＬＥＤ４１２との間に位置決めすることができる。第２の封止材４２１は、蛍燐光体材料層４２２の対向面に蛍燐光体材料層４２２に隣接して位置決めすることができる。
【手続補正４】
【補正対象書類名】明細書
【補正対象項目名】００８６
【補正方法】変更
【補正の内容】
【００８６】
ＹＡＧ：Ｃｅコーテッドフィルムの直径１インチ（２５ｍｍ）のディスクを作製し、先に記載した分光放射計中に取り付けた。蛍燐光体コーテッド面が積分球の方向を向くように、ディスクの向きを変えた。約４６３ｎｍのピーク波長の青色ＬＥＤ（製品番号２５−３６５，オハイオ州ストューベンヴィルのホスフェルト・エレクトロニックス・インコーポレーテッド（Ｈｏｓｆｅｌｔ  Ｅｌｅｃｔｒｏｎｉｃｓ，Ｉｎｃ．，Ｓｔｅｕｂｅｎｖｉｌｌｅ，ＯＨ）製）を用いて蛍燐光体を励起した。青色光のフラット出口面を提供するようにパッケージの上端のドーム形レンズを機械加工することにより、青色ＬＥＤ用の標準的５ｍｍパッケージを改造した。パッケージの約０．１８インチ（４．６ｍｍ）をパッケージの上端から除去した。定電流電源により２０ミリアンペアおよび３．４６ボルトでＬＥＤに電力供給した。分光放射計を用いて記録した蛍燐光体層の発光スペクトルを、「実施例１」と記された曲線として図１７に示す。分光放射計に付属するソフトウェアを用いて、積分球中に放出された全光束を算出したところ、０．０６８ルーメンであった。
【手続補正５】
【補正対象書類名】明細書
【補正対象項目名】００８７
【補正方法】変更
【補正の内容】
【００８７】
実施例２
ＰＥＴおよびｃｏ−ＰＭＭＡの交互層を有し、かつ約６００ｎｍ〜約１０７０ｎｍの法線入射反射帯域（最大値の半分の位置で測定）を有する多層光学フィルム（ＭＯＦ）（米国特許第６，５３１，２３０号明細書に従って作製）の部片を、実施例１の蛍燐光体コーテッドＰＥＴフィルムと実施例１の青色ＬＥＤ（２０ミリアンペアで動作）と間のフィルムアダプター中に配置した。スペクトルを記録し、「実施例２」と記された曲線として図１７に示す。分光放射計に付属するソフトウェアを用いて、積分球中に放出された全光束を算出したところ、０．１１８ルーメンであった。これは７３％の光度増加を表す。
【手続補正６】
【補正対象書類名】明細書
【補正対象項目名】００９１
【補正方法】変更
【補正の内容】
【００９１】
ＺｎＳコーテッドフィルムの直径１インチ（２５ｍｍ）のディスクを作製し、先に記載した分光放射計中に取り付けた。蛍燐光体コーテッド面が積分球の方向を向くように、ディスクの向きを変えた。約３９５ｎｍのピーク波長のＵＶ  ＬＥＤ（製品番号２５−４９５，オハイオ州ストューベンヴィルのホスフェルト・エレクトロニックス・インコーポレーテッド（Ｈｏｓｆｅｌｔ  Ｅｌｅｃｔｒｏｎｉｃｓ，Ｉｎｃ  ｏｆ  Ｓｔｅｕｂｅｎｖｉｌｌｅ，ＯＨ）製）を用いて蛍燐光体蛍光を発生させた。ＵＶ光のフラット出口面を提供するようにパッケージのドーム形上端を機械加工で除去することにより、ＵＶ  ＬＥＤ用の標準的５ｍｍパッケージを改造した。パッケージの約０．１８インチ（５ｍｍ）をパッケージの上端から除去した。定電流電源により２０ミリアンペアおよび３．７ボルトでＬＥＤに電力供給した。分光放射計を用いて記録した蛍燐光体層の発光スペクトルを、「実施例３」と記された曲線として図１８に示す。分光放射計に付属するソフトウェアを用いて、積分球中に放出された全光束を算出したところ、０．０５２ルーメンであった。
【手続補正７】
【補正対象書類名】明細書
【補正対象項目名】００９２
【補正方法】変更
【補正の内容】
【００９２】
実施例４
ＰＥＴおよびｃｏ−ＰＭＭＡの交互層を有し、かつ約３２０ｎｍ〜約４９０ｎｍの法線入射反射帯域（最大値の半分の位置で測定）を有する多層光学フィルム（ＭＯＦ）（米国特許第６，５３１，２３０号明細書に従って作製）の部片を、実施例３の蛍燐光体層の上のフィルムアダプター中に配置し、実施例３のＵＶ  ＬＥＤ（２０ミリアンペアで動作）を励起光源として使用した。スペクトルを記録し、「実施例４」と記された曲線として図１８に示す。分光放射計に付属するソフトウェアを用いて、積分球中に放出された全光束を算出したところ、０．０６２ルーメンであった。これは、実施例３と比較したとき約１９％の光度増加を表す。
【手続補正８】
【補正対象書類名】明細書
【補正対象項目名】００９３
【補正方法】変更
【補正の内容】
【００９３】
実施例５
多層光学フィルム（ＭＯＦ）の２つの部片をラミネートすることにより、広帯域可視リフレクターを作製した。ＰＥＴおよびｃｏ−ＰＭＭＡの交互層を有し、かつ約４９０ｎｍ〜約６１０ｎｍの法線入射反射帯域（最大値の半分の位置で測定）を有するＭＯＦ（ミネソタ州セントポールのスリーエム・カンパニー（３Ｍ  Ｃｏｍｐａｎｙ  ｏｆ  Ｓｔ．Ｐａｕｌ，ＭＮ）製）の層を、ＰＥＴおよびｃｏ−ＰＭＭＡの交互層を有し、かつ約５９０ｎｍ〜約７１０ｎｍの法線入射反射帯域（最大値の半分の位置で測定）を有するＭＯＦ（ミネソタ州セントポールのスリーエム・カンパニー（３Ｍ  Ｃｏｍｐａｎｙ  ｏｆ  Ｓｔ．Ｐａｕｌ，ＭＮ）製）の層に、光学的透明接着剤によりラミネートした。実施例３の蛍燐光体コーテッドＰＥＴフィルムと実施例３のＵＶ  ＬＥＤ（２０ミリアンペアで動作）との間のフィルムアダプター中にラミネートを配置した。ＰＥＴおよびｃｏ−ＰＭＭＡの交互層を有し、かつ約３２０ｎｍ〜約４９０ｎｍの法線入射反射帯域（最大値の半分の位置で測定）を有する多層光学フィルム（ＭＯＦ）（ミネソタ州セントポールのスリーエム・カンパニー（３Ｍ  Ｃｏｍｐａｎｙ  ｏｆ  Ｓｔ．Ｐａｕｌ，ＭＮ）製）の部片を、蛍燐光体層の上のフィルムアダプター中に配置し、ＬＥＤ側の可視ミラーと他方の側のＵＶ／青色ミラーとの間に挟設された蛍燐光体層を有するキャビティーを形成するようにした。スペクトルを記録し、「実施例５」と記された曲線として図１８に示す。分光放射計に付属するソフトウェアを用いて、積分球中に放出された全光束を算出したところ、０．１０６ルーメンであった。これは、実施例３と比較したとき約１０４％の光度増加を表す。
【手続補正９】
【補正対象書類名】明細書
【補正対象項目名】００９６
【補正方法】変更
【補正の内容】
【００９６】
ＺｎＳコーテッドフィルムの直径１インチ（２５．４ｍｍ）のディスクを作製し、先に記載した分光放射計中に取り付けた。蛍燐光体コーテッド面が積分球の方向を向くように、ディスクの向きを変えた。約３９５ｎｍのピーク波長のＵＶ  ＬＥＤ（製品番号２５−４９５，オハイオ州ストューベンヴィルのホスフェルト・エレクトロニックス・インコーポレーテッド（Ｈｏｓｆｅｌｔ  Ｅｌｅｃｔｒｏｎｉｃｓ，Ｉｎｃ  ｏｆ  Ｓｔｅｕｂｅｎｖｉｌｌｅ，ＯＨ）製）を用いて蛍燐光体を励起した。ＵＶ光のフラット出口面を提供するようにパッケージのドーム形上端を機械加工で除去することにより、ＵＶ  ＬＥＤ用の標準的５ｍｍパッケージを改造した。パッケージの約０．１８インチ（５ｍｍ）をパッケージの上端から除去した。定電流電源により２０ミリアンペアおよび３．７ボルトでＬＥＤに電力供給した。分光放射計を用いて記録した蛍燐光体層の発光スペクトルを、「実施例６」と記された曲線として図１９に示す。分光放射計に付属するソフトウェアを用いて、積分球中に放出された全光束を算出したところ、０．０６６ルーメンであった。
【手続補正１０】
【補正対象書類名】明細書
【補正対象項目名】００９７
【補正方法】変更
【補正の内容】
【００９７】
実施例７
ＰＥＴおよびｃｏ−ＰＭＭＡの交互層を有し、かつ約４９０ｎｍ〜約６１０ｎｍの法線入射反射帯域（最大値の半分の位置で測定）を有する多層光学フィルム（ＭＯＦ）（ミネソタ州セントポールのスリーエム・カンパニー（３Ｍ  Ｃｏｍｐａｎｙ（Ｓｔ．Ｐａｕｌ，ＭＮ））製）の部片を、実施例６の蛍燐光体コーテッドＰＥＴフィルムと実施例６のＵＶ  ＬＥＤ（２０ミリアンペアで動作）と間のフィルムアダプター中に配置した。スペクトルを記録し、「実施例７」と記された曲線として図１９に示す。分光放射計に付属するソフトウェアを用いて、積分球中に放出された全光束を算出したところ、０．０９５ルーメンであった。これは、実施例６と比較したとき約４４％の光度増加を表す。
【手続補正１１】
【補正対象書類名】明細書
【補正対象項目名】０１００
【補正方法】変更
【補正の内容】
【０１００】
ＺｎＳコーテッドフィルムの直径１インチのディスクを作製し、先に記載した分光放射計中に取り付けた。蛍燐光体コーテッド面が積分球の方向を向くように、ディスクの向きを変えた。約３９５ｎｍのピーク波長のＵＶ  ＬＥＤ（製品番号２５−４９５，オハイオ州ストューベンヴィルのホスフェルト・エレクトロニックス・インコーポレーテッド（Ｈｏｓｆｅｌｔ  Ｅｌｅｃｔｒｏｎｉｃｓ，Ｉｎｃ  ｏｆ  Ｓｔｅｕｂｅｎｖｉｌｌｅ，ＯＨ）製）を用いて蛍燐光体を励起した。ＵＶ光のフラット出口面を提供するようにパッケージのドーム形上端を機械加工で除去することにより、ＵＶ  ＬＥＤ用の標準的５ｍｍパッケージを改造した。パッケージの約０．１８０インチ（５ｍｍ）をパッケージの上端から除去した。定電流電源により２０ミリアンペアおよび３．７ボルトでＬＥＤに電力供給した。分光放射計を用いて記録した蛍燐光体層の発光スペクトルを、「実施例８」と記された曲線として図１９に示す。分光放射計に付属するソフトウェアを用いて、積分球中に放出された全光束を算出したところ、０．１０７ルーメンであった。これは、実施例６と比較したとき約６２％の光度増加を表す。
【手続補正１２】
【補正対象書類名】明細書
【補正対象項目名】０１０５
【補正方法】変更
【補正の内容】
【０１０５】
５０％の被覆度を有するパターン部分から得られたＺｎＳスクリーン印刷フィルムの直径１インチ（２５ｍｍ）のディスクを作製し、先に記載した分光放射計中に取り付けた。蛍燐光体コーテッド面が積分球の方向を向くように、ディスクの向きを変えた。約３９５ｎｍのピーク波長のＵＶ  ＬＥＤ（製品番号２５−４９５，オハイオ州ストューベンヴィルのホスフェルト・エレクトロニックス・インコーポレーテッド（Ｈｏｓｆｅｌｔ  Ｅｌｅｃｔｒｏｎｉｃｓ，Ｉｎｃ  ｏｆ  Ｓｔｅｕｂｅｎｖｉｌｌｅ，ＯＨ）製）を用いて蛍燐光体を励起した。ＵＶ光のフラット出口面を提供するようにパッケージのドーム形上端を機械加工で除去することにより、ＵＶ  ＬＥＤ用の標準的５ｍｍパッケージを改造した。パッケージの約０．１８０インチ（５ｍｍ）をパッケージの上端から除去した。定電流電源により２０ミリアンペアおよび３．７ボルトでＬＥＤに電力供給した。分光放射計を用いて記録した蛍燐光体層の発光スペクトルを、「実施例９」と記された曲線として図２０に示す。分光放射計に付属するソフトウェアを用いて、積分球中に放出された全光束を算出したところ、０．０５２ルーメンであった。
【手続補正１３】
【補正対象書類名】明細書
【補正対象項目名】０１０６
【補正方法】変更
【補正の内容】
【０１０６】
実施例１０
ＰＥＴおよびｃｏ−ＰＭＭＡの交互層を有し、かつ約３２０ｎｍ〜約４９０ｎｍの法線入射反射帯域（最大値の半分の位置で測定）を有する多層光学フィルム（ＭＯＦ）（ミネソタ州セントポールのスリーエム・カンパニー（３Ｍ  Ｃｏｍｐａｎｙ（Ｓｔ．Ｐａｕｌ，ＭＮ））製）の部片を、実施例９の蛍燐光体層の上のフィルムアダプター中に配置し、実施例９のＵＶ  ＬＥＤ（２０ミリアンペアで動作）を励起光源として使用した。スペクトルを記録し、「実施例１０」と記された曲線として図２０に示す。分光放射計に付属するソフトウェアを用いて、積分球中に放出された全光束を算出したところ、０．０７８ルーメンであった。これは、実施例９と比較したとき約５０％の光度増加を表す。